(57)【要約】【課題】配置される金属箔の厚さや回路密度が表裏対称でない金属張り積層板の仕上がり反りを小さくすることのできるプリプレグ、金属張り積層板及び印刷配線板を提供する。【解決手段】繊維質基材に熱硬化性樹脂ワニスを含浸し、加熱乾燥して得られるプリプレグであって、繊維質基材に熱硬化性樹脂ワニスを含浸する塗工工程において、繊維質基材に樹脂ワニスを含浸する際、基材表裏の樹脂付着量に差異が施されるプリプレグ。【選択図】図１
2015147912.tif 000002
【特許請求の範囲】
【請求項１】
繊維質基材に熱硬化性樹脂ワニスを含浸し、加熱乾燥して得られるプリプレグであって、繊維質基材に熱硬化性樹脂ワニスを含浸する塗工工程において、繊維質基材に樹脂ワニスを含浸する際、基材表裏の樹脂付着量に差異が施されるプリプレグ。
【請求項２】
請求項１に記載のプリプレグの両面に厚さの異なる金属箔を配置し、加熱加圧してなる金属張り積層板であって、プリプレグの樹脂付着量の少ない側の面に厚い金属箔が配置される金属張り積層板。
【請求項３】
請求項１に記載のプリプレグを使用する回路密度が表裏異なる印刷配線板であって、プリプレグの樹脂付着量の少ない側の面が回路密度の小さい側にされる印刷配線板。
【発明の詳細な説明】
【技術分野】
【０００１】
本発明は、プリプレグ、金属張り積層板及び印刷配線板に関する。
【背景技術】
【０００２】
一般に印刷配線板に使用されるプリプレグは、繊維質基材に熱硬化性樹脂を有機溶剤で希釈した熱硬化性樹脂ワニスを含浸した後、乾燥炉にて溶剤を揮発させ、熱硬化性樹脂をＢステージまで硬化して製造される（例えば、特許文献１参照）。繊維質基材に熱硬化性樹脂ワニスを含浸させる塗工工程においては、含浸槽内の熱硬化性樹脂ワニス中に支持ロールにより搬送されてくる繊維質基材を浸入させ、その後、計量装置により付着量を調整している。また、金属張り積層板は、上記プリプレグを金属箔で挟み込み、Ｃステージ状態まで所定の時間、圧力と温度を掛け成形する（例えば、特許文献２参照）。
【先行技術文献】
【特許文献】
【０００３】
【特許文献１】特公平６−３３４号公報
【特許文献２】特開２０１２−７７２５０号公報
【発明の概要】
【発明が解決しようとする課題】
【０００４】
しかし、上述の方法で製造された金属張り積層板において、プリプレグの表裏に厚さの異なる金属箔を配置した場合、薄箔側に凹反りが発生し、搬送性、加工性が著しく低下する課題がある。また、配置される金属箔の厚さが表裏対称の金属張り積層板であっても回路密度が表裏異なる場合、低密度回路側に凹反りが発生し、実装性が著しく低下する。
【０００５】
本発明は、上記課題に鑑みなされたものであり、配置される金属箔の厚さや回路密度が表裏対称でない金属張り積層板の仕上がり反りを小さくすることのできるプリプレグ、金属張り積層板及び印刷配線板を提供することを目的とする。
【課題を解決するための手段】
【０００６】
本発明は、次のものに関する。
１．繊維質基材に熱硬化性樹脂ワニスを含浸し、加熱乾燥して得られるプリプレグであって、繊維質基材に熱硬化性樹脂ワニスを含浸する塗工工程において、繊維質基材に樹脂ワニスを含浸する際、基材表裏の樹脂付着量に差異が施されるプリプレグ。
２．上記１に記載のプリプレグの両面に厚さの異なる金属箔を配置し、加熱加圧してなる金属張り積層板であって、プリプレグの樹脂付着量の少ない側の面に厚い金属箔が配置される金属張り積層板。
３．上記１に記載のプリプレグを使用する回路密度が表裏異なる印刷配線板であって、プリプレグの樹脂付着量の少ない側の面が回路密度の小さい側にされる印刷配線板。
【発明の効果】
【０００７】
本発明によれば、配置される金属箔の厚さや回路密度が表裏対称でない金属張り積層板の仕上がり反りを小さくすることのできるプリプレグ、金属張り積層板及び印刷配線板を提供することができる。
【図面の簡単な説明】
【０００８】
【図１】本発明におけるプリプレグを製造するために使用される含浸装置の一例を示す概略図である。
【図２】本発明における金属張り積層板の構成を示す概略図である。
【発明を実施するための形態】
【０００９】
本発明において、塗工工程では、繊維質基材に熱硬化性樹脂ワニスを含浸、計量する際、基材が計量ロール間隙を通過するときの位置を変化させることで、基材表裏に付着する樹脂量に差異を設ける。基材の位置変更をするには、計量ロールにより近い位置に配置されるワニス槽内ロールの位置を変位させることが好ましい。表裏の樹脂付着量が異なるプリプレグは、プリプレグ単独で加熱加圧成形すると、樹脂付着量の多いほど熱収縮が大きいため、樹脂付着量の多い面を上側に凹反りとなる。樹脂付着量の差異は、プリプレグ外観の観点から成形後厚さで５μｍから１０μｍ程度が好ましい。
本発明は、上記プリプレグを使用し、その両面に厚さの異なる金属箔を加熱加圧してなる金属張り積層板の成形後の反りを小さくするものである。金属箔の厚さが表裏対称でない場合、金属箔の厚さが厚いほど加熱加圧工程で伸びが大きく、厚い金属箔を上側に凸反りとなる。したがって、プリプレグの樹脂付着量の少ない側の面に厚い金属箔を配置することで、成形後の反りが抑制できる。
【００１０】
また、配線板の回路加工において、回路密度が表裏対称でない場合、回路密度が大きい側を上側に凸反りとなる。したがって、プリプレグの樹脂付着量の少ない側の面を回路密度の小さい側にすることで回路加工後の反りを抑制することができる。
【００１１】
以下、本発明を図面を参照しながら説明する。図１は、本発明のプリプレグ含浸装置の概略図である。含浸装置１は、熱硬化性樹脂ワニス２を入れた含浸槽３、含浸槽３内の槽内ロール４および計量装置６（一例としてスクイズロールとする。）とを備える。搬送されてくる繊維質基材５を含浸槽３に浸入させ、槽内ロール４の下側を通過させ、熱硬化性樹脂ワニス２を含浸させた後、計量装置６で付着量を制御する。槽内ロール４は、任意に位置を調整できる構造とすることが好ましい。
【００１２】
また、金属張り積層板構成を図面を使用して説明する。図２は、繊維質基材７と、金属箔８を示し、熱硬化性樹脂９は、金属箔の厚さ、回路密度により樹脂付着量を調整できる。
【００１３】
本発明に用いられる繊維質基材としては、特に限定されないが、無機繊維または有機繊維の織布、不織布等が挙げられる。基材強度、取り扱いの点から、ガラス繊維の織布が好ましく、繊維質基材の厚さは、１０〜２００μｍが好ましい。
【００１４】
また、熱硬化性樹脂としては、例えば、エポキシ樹脂、フェノール樹脂、ポリイミド樹脂、ポリエステル樹脂、シアネートエステル樹脂、ベンゾオキサジン環を有する樹脂、トリアジン環を有する熱硬化性樹脂が適用できる。また、必要に応じて、水酸化アルミニウム、クレー等の無機充填材が添加される。さらに、必要に応じて本発明の効果を阻害しない範囲で他の化合物を配合することも可能である。
【００１５】
前記熱硬化性樹脂、その他の成分は、溶剤に溶解または分散させてワニスとして使用される。使用される溶剤としては、例えば、アセトン、メチルエチルケトン、メチルイソブチルケトン等のケトン系溶剤、トルエン、キシレン等の芳香族炭化水素系溶剤、酢酸エチル等のエステル系溶剤、エチレングリコールモノメチルエーテル等のエーテル系溶剤、Ｎ，Ｎ−ジメチルアセトアミド等のアミド系溶剤、メタノール、エタノール等のアルコール系溶剤が挙げられ、これらは何種類かを混用して用いてもよい。熱硬化性樹脂ワニス中の固形濃度は、５０〜８０質量％になるようにすることが好ましい。
【００１６】
繊維質基材への熱硬化性樹脂ワニスの計量方法には、特に制限はないが、スクイズロール方式、カットバー方式が一般的である。このとき、繊維質基材への熱硬化性樹脂ワニスの付着量は、熱硬化性樹脂固形分と繊維質基材の総量に対して、樹脂固形分が４０〜８０質量％になるようにすることが好ましい。
【００１７】
得られたプリプレグは、所定の寸法に裁断され、１枚または適宜任意枚数を積層して、その両面に金属箔を重ねて加熱加圧成形することにより金属張り積層板とすることができる。このときの条件としては、加熱温度が１５０〜２５０℃、圧力が２〜５ＭＰａの条件とすることが好ましく、この条件に０．５〜２．０時間さらすことが好ましい。また、金属箔としては、銅箔、アルミ箔等が使用される。金属箔の厚さは、用途にもよるが３〜１００μｍのものが好適に用いられる。
【００１８】
金属張り積層板の成形工程において、両側に配置する金属箔の厚さが異なる場合、成形後に反りが発生する。また、回路加工工程において表裏の回路密度が異なる場合においても反りが発生する。本発明においては、プリプレグ表裏の樹脂付着量を変化させることで反りの発生を抑制し、加工性、搬送性を改善することができる。
【実施例】
【００１９】
以下に実施例を用いて本発明を具体的に説明するが、本発明は、これらの実施例に限定されるものではない。
【００２０】
（実施例１）
臭素化ビスフェノールＡ型エポキシ樹脂（エポキシ当量４８０、臭素含有量２１．５質量％）１００質量部、ジシアンジアミド２．６質量部及び２−エチル−４−メチルイミダゾール０．２質量部をメチルエチルケトンに溶解して固形分６０質量％の熱硬化性樹脂ワニスを作製した。また、図１に示すような含浸装置を用いた。上記の樹脂硬化性樹脂ワニスを含浸槽に入れ、これに、厚さ０．０５ｍｍのガラスクロス織布を通過させて、熱硬化性樹脂付着量を上側５μｍ、下側１０μｍに調整し、ガラスクロス織布に含浸させ、次いで、熱硬化性樹脂ワニスが含浸されたガラスクロス織布を乾燥炉に通して樹脂分４５質量％のプリプレグを製造した。得られたプリプレグの上側に１８μｍ、下側に３５μｍの銅箔を配置し、この材料をステンレス製の厚さ１．５ｍｍの鏡板にはさみ、これら構成品を１５回重ね合わせ、プレス熱板間に挿入し、多段プレスにて温度１８５℃、圧力４ＭＰａの条件下で８５分間成形し、両面銅張積層板を作成した。
【００２１】
（実施例２）
プリプレグの両側に１８μｍの銅箔を配置した以外は、実施例１に準じた。また、回路密度（残銅率）は上側３０％、下側７０％とした。
【００２２】
（比較例１）
樹脂付着量を表裏８μｍに調整したこと以外は、実施例１に準じた。
【００２３】
（比較例２）
樹脂付着量を表裏８μｍに調整したこと以外は、実施例２に準じた。
【００２４】
実施例１、比較例１の銅張積層板および実施例２、比較例２の印刷配線板反り量を測定した。その結果を表１に示す。
【００２５】
【表１】
2015147912.tif 000003
【００２６】
表１から明らかなように実施例１、２は、比較例１、２より、反り量が小さいことを確認した。
【符号の説明】
【００２７】
１  含浸装置、２  熱硬化性樹脂ワニス、３  含浸槽、４  槽内ロール、５  繊維質基材、６  計量装置、７  繊維質基材、８  金属箔、９  熱硬化性樹脂。
【図１】
2015147912.tif 000004
【図２】
2015147912.tif 000005